(57)【要約】  本発明は、改善されたポリマー膜、その製造方法及びその使用に関する。
2013521628.tif 000002
【特許請求の範囲】
【請求項１】
層Ｓを有するポリマーＰＭをベースとしたイオン伝導膜であって、前記層ＳはポリマーＰＰの粉末をベースとし且つ像様に該膜に適用されてその上に付着した、イオン伝導膜。
【請求項２】
前記層Ｓが膜と併せてガスケットエッジとして適しており且つ機械的な補強をもたらす、請求項１に記載の膜。
【請求項３】
膜及び層Ｓから構成されたガスケットエッジ内のポリマー含有率がガスケットエッジの外部よりも高い、請求項２に記載のイオン伝導膜。
【請求項４】
膜のベースとして使用されるポリマーＰＭが粉末のポリマーＰＰと同一である、請求項１から３までのいずれか１項に記載の膜。
【請求項５】
粉末が少なくとも部分的に膜表面に存在するだけではなく膜自体にも存在する、請求項１から４までのいずれか１項に記載の膜。
【請求項６】
ポリマーＰＰ及び／又はＰＭがポリベンゾイミダゾール（ＰＢＩ）をベースとする、請求項１から５までのいずれか１項に記載の膜。
【請求項７】
本質的に
ａ）ポリマーＰＰ、特にポリベンゾイミダゾール、特に粉末を基準として３０〜５０質量部の程度までのポリベンゾイミダゾール、
ｂ）可撓性成分、特にポリテトラフルオロエチレン粉末、及び
ｃ）分散剤、特にスルホン化ポリテトラフルオロエチレン
を含む、請求項１に記載の膜に使用される粉末。
【請求項８】
ポリマーＰＰの粉末を膜フィルムに適用し且つこれを圧縮することを含む、請求項１から６までのいずれか１項に記載の膜の製造方法。
【請求項９】
膜フィルムを酸ドープした、請求項８に記載の方法。
【請求項１０】
粉末を分散液又はペーストの形で適用する、請求項８に記載の方法。
【請求項１１】
粉末のペースト又は分散液が１〜１０００ｍＰａｓの粘度を有する、請求項１０に記載の方法。
【請求項１２】
少なくとも、
Ｉ．請求項１から６までのいずれか１項に記載のポリマー膜、
ＩＩ．ガスケット本体
を含み、その際、
ＩＩＩ．膜が層Ｓの周囲でガスケット本体に埋込まれ且つ圧縮された、
燃料電池用の膜電極接合体（ＭＥＡ）。
【請求項１３】
請求項１２に記載の少なくとも１つの膜電極接合体を含む電気化学反応器。
【発明の詳細な説明】
【技術分野】
【０００１】
発明の詳細な説明
本発明は、改善されたポリマー膜、その製造方法及びその電気化学反応器、例えば、燃料電池に用いる使用に関する。
【０００２】
ポリマー膜及び該膜を燃料電池に用いる使用は既に知られている。ポリアゾール膜、例えば、ポリベンゾイミダゾール（ＰＢＩ）をベースとした膜電極接合体（ＭＥＡ）において、要求されるプロトン伝導性は、リン酸を用いてポリマーをドープすることによって達成される。リン酸を用いてドープすることによって、より低いポリマーの機械的安定性がもたらされる。同時に、高い酸素含有率はイオン伝導性に対して有利である。特にゾルゲル法で製造される膜は、高い割合のリン酸と低い割合のＰＢＩポリマーで構成されている。これにより膜は圧力と温度の作用の下で流動する。燃料電池では、規定の厚さまでの圧縮を保証する硬いガスケットを用いて流動が防がれている。ガスケットは事実上の膜ではなく、むしろ、例えば、ＦＥＰ被覆ポリイミド（カプトン(登録商標)）で構成された所謂サブガスケットであり、これはガス拡散層への接合部を膜によりガス気密封止する。ＷＯ９２／２２０９６Ａ２号は、例えば、事実上の膜ポリマーから構成されていないガスケット材料の使用を記載している。ＷＯ２００８／０１４９６４Ａ２号は、強化要素を有する膜を記載している。膜のサブガスケットへの接合は、ＭＥＡの製造の過程で欠陥が生じ、且つ電池操作において漏れが生じ得る弱点である。
【０００３】
ＷＯ２００４／０６６４２８Ａ２号は、リン酸ドープＰＢＩ膜を有する燃料電池を記載しており、その際、ＰＢＩ膜は無酸性の形で使用され、活性領域は、酸含浸電極を介して接合の過程でリン酸でドープされ、ガスケット領域はドープされないままである。ＤＥ１０２００４０２８１４１Ａ１号は、ガスケット領域で低度にドーピングされた又はドーピングされていないＰＢＩ膜並びに活性領域でリン酸により高度にドーピングされたＰＢＩ膜を記載している。
【０００４】
サブガスケットを含む系の欠点は、それらの製造の過程で欠陥が生じ易く、且つその長期安定性が不十分なことである。なぜならガスケット材料が、操作時間にわたり膜から引き離されるか、又は脆化するからである。ＭＥＡ製造の過程でも、膜が、サブガスケットと重なる領域で圧搾されるので、剪断の結果として膜に早期損傷が存在し得る。しばしば、製造工程が複雑化し且つ自動化が困難になり得るだけである。更なる欠点は、その後のＰＢＩ膜のドープが、ゾルゲル法で製造される膜と比較して少量の酸をもたらすことである。これは導電性と長期安定性に悪影響を及ぼす（小さい酸リザーバー）。
【０００５】
本発明の課題は、フレームへの導入時にガスケット領域において増大した補強を可能にする改善された膜を提供することであった。
【０００６】
本発明は、層Ｓを有するポリマーＰＭをベースとしたイオン伝導膜に関するものであり、層Ｓは像様にそこに適用されて、その上に付着し且つポリマーＰＰの粉末をベースとする。
【０００７】
前記層Ｓは膜と併せてガスケットエッジ（gasket edge）として特にＭＥＡに適しており且つ機械的な補強をもたらす。膜は特に電気化学反応器、とりわけ燃料電池での使用に適している。
【０００８】
前記層Ｓは、ガスケット本体と一緒にＭＥＡにおけるガスケットエッジとして特に適している。補強とは、補強領域内のポリマー量が、非強化領域と比較して増加していることを意味する。従って、膜は、ガスケットエッジとして使用される強化領域内の圧力と温度の作用下で流動しない。
【０００９】
膜及び粉末のポリマーＰＭ及びＰＰは、同じであるか又は異なってよい。
【００１０】
粉末ＰＰは好ましくはペーストの形である。「像様」とは、適用が膜の全領域ではなく、制御方式において特定領域のみであることを意味するものと理解される。
【００１１】
好ましい実施態様では、膜は、特にリン酸で酸ドープされている。特に好ましいポリマー膜は、ポリベンゾイミダゾール（ＰＢＩ）をベースとしている。
【００１２】
好ましい実施態様では、ポリマー膜と粉末の両方が、ポリベンゾイミダゾール、特にリン酸がドープされたポリマー膜を含むか又はそれからなる。
【００１３】
層Ｓを製造するために使用される粉末は、好ましくは、必須成分として、
ａ）ポリマーＰＰ、特にポリベンゾイミダゾール（ＰＢＩ）、
ｂ）可撓性成分Ｂ）、特にポリテトラフルオロエチレン粉末（ＰＴＦＥ）、及び
ｃ）分散剤Ｃ）、特にスルホン化ポリテトラフルオロエチレン、例えば、水性分散液の形のＮａｆｉｏｎ（登録商標）ポリマー
を含む。
【００１４】
「可撓性」とは、更に特に、こうして製造されたガスケットエッジが９０°半径で曲がる時に破損せず、且つポリマー粒子が引き離されないことを意味するものと理解される。
【００１５】
好ましい可撓性成分Ｂ）は、原則的に全てのフルオロポリマー、特にＦＥＰ（フッ化ポリエチレンプロピレン）、ＰＶＤＦ（ポリビニリデンフルオリド）及びＰＦＡ（パーフルオロアルコキシ化合物）である。
【００１６】
分散剤Ｃは、粉末の成分の混合を最適化し且つ安定化する添加剤である。好ましい分散剤は、例えば、
アルコールアルコキシレート、例えば、Ｄｅｇｒｅｓｓａｌ（登録商標）ＳＤ２３、
ナフタレンスルホン酸縮合物、特にそのナトリウム塩、例えば、Ｔａｍｏｌ（登録商標）ＮＮ８９０、
ゲルベアルコールエトキシレート、例えば、Ｌｕｔｅｎｓｏｌ（登録商標）ＸＰ５０、
アセチレングリコールベースの製品、例えば、Ｄｙｎｏｌ（登録商標）６０４、
アセチレンジオールベースの、非イオン性双性界面活性剤、例えば、Ｓｕｒｆｙｎｏｌ（登録商標）１０４、
顔料親和基を有する高分子量ブロックコポリマー、例えば、Ｂｙｋ（登録商標）１９０−１９３、
顔料親和基を有する有機変性ポリマー、例えば、Ｔｅｇｏ（登録商標）７５０Ｗ／７６０Ｗ、
シロキサン含有双性界面活性剤、例えば、Ｔｅｇｏ（登録商標）Ｔｗｉｎ４０００、
シリカ含有、シリコンフリーの有機ポリマー、例えば、Ｔｅｇｏ（登録商標）Ｆｏａｍｅｘ８３０及び
任意にアルコールとブレンドされたフルオロ界面活性剤、例えば、イソプロピルアルコール及び水、例えば、Ｚｏｎｙｌ（登録商標）ＦＳＡである。
【００１７】
層Ｓに使用される粉末は、好ましくは２０℃の温度で測定して、１〜１００００ｍＰａｓ、特に１０〜１０００ｍＰａｓの範囲内の粘度で、好ましくは分散剤の形で又は易流動性のペーストの形で使用される。
【００１８】
本発明に従って使用される粉末の分散液中に存在する固体は、好ましくは以下のものである：
ａ）３０〜５０質量部のポリマーＰＰ
ｂ）３０〜５０質量部の可撓性成分Ｂ）
ｃ）５〜１５質量部の分散剤Ｃ。
【００１９】
更に、好ましくは、
ｄ）１０〜２０質量部の、好ましくはアルコールの、特にｎ−プロパノールの湿潤性改良剤が含有されている。
【００２０】
更に、好ましくは２０〜６０質量部、特に３５〜４５質量部の水が存在する。
【００２１】
かかる粉末は、好ましくは
１．ポリマーＰＰを好ましくは６０μｍ未満の粒子径まで微粉砕する工程
２．工程１で得られた粉末を可撓性成分Ｂ及び分散剤Ｃと共に液相、好ましくは水相又はアルコール相中に分散させて、任意にこれを所望の粘度に調整する工程
によって製造される。
【００２２】
本発明は更に、ポリマーＰＰの粉末を基材（例えば、キャリアフィルム）に適用し、次いでこれを酸ドープ膜と共に圧縮することを含む、本発明の膜の製造方法に関する。好ましい実施態様では、粉末の膜への適用は、積層転写プロセス、特に連続プロセスの形態である。かかる積層転写プロセスは、例えば、Electrochimica Acta, 第40巻、第3号、第355-363頁、1995年及びJ. Appl. Electrochemistry 22 (1992) 1に記載されている。積層転写プロセスも「転写マーク」プロセスとして公知である。粉末を圧縮した結果、粉末の少なくとも１部が膜内に浸透し、それによって膜を強化する。
【００２３】
本発明のポリマー膜は、多くの電気化学反応器、特に燃料電池用途に適している。従って本発明は、少なくとも、
Ｉ．ガスケットエッジＳを有する本発明のポリマー膜、
ＩＩ．ガスケット本体
を含み、その際、
ＩＩＩ．膜が層Ｓの周囲でガスケット本体に埋込まれ且つ圧縮される、
燃料電池用の膜電極接合体（ＭＥＡ）も提供する。
【００２４】
好ましい実施態様では、ガスケット本体は、本質的にＤＥ１０２００４０２８１４１Ａ１号によるエラストマーからなる。更に好ましい実施態様では、非弾性のスペーサは、エラストマーから構成されたガスケット本体に埋込まれて、ガスケット本体の過剰な圧縮を弱めるが、その弾性特性を損なうことはない。例えば、エラストマーと比べて遥かに硬い金属、プラスチック又はカーボンで作られた部品又はシムを使用することが可能である。
【００２５】
本発明は更に、少なくとも１つの本発明の膜を含む、電気化学反応器、特に燃料電池に関する。
【００２６】
本発明によれば、ポリマー粉末ＰＰ、特に粉状のポリベンゾイミダゾール（粒径、好ましくは６０μｍ未満）を、ガスケット領域の膜の両面に適用し、次いでこれを圧力及び温度の作用（例えば、１４０℃、３０００Ｎ／ｃｍ２で３分間）の下で、特に５０〜２００℃、好ましくは７０〜１６０℃の温度範囲で、０．５〜１０分間、特に１〜５分間にわたり、一般に５００〜６０００Ｎ／ｃｍ２、好ましくは１０００〜４０００Ｎ／ｃｍ２、特に２５００〜３５００Ｎ／ｃｍ２の圧力下で圧縮することによって膜の強化を達成することが可能である。適用されたＰＢＩ粉末が膜から幾らか酸を吸収し、膜に浸透してそれらと結合することが必須である。これは膜中のポリマー含有率を好ましくは５〜１０質量％から５０〜９０質量％まで増大させる。こうして強化された膜は、もはや高圧且つ高温下でも易流動性ではない。しかしながら、十分に可撓性のままである。異なる材料のサブガスケットの使用と比較して更なる利点は、活性な、例えば、リン酸ドープの膜表面から強化されたガスケット領域への転写が同じ材料に限られること、即ち、膜がそこで途切れるのではなく、ガスケット領域でも強化された形で存続することである。
【００２７】
均質な厚さの層Ｓは、粉末の適用によって、好ましくはスクリーン印刷プロセスによって達成される。好ましくは０．９：１．１〜１．１：０．９の分散添加剤対ＰＢＩの質量比で、分散添加剤として、ポリテトラフルオロエチレン（ＰＴＦＥ）粉末、ＰＢＩ粉末及びスルホン化テトラフルオロエチレンポリマーの混合物を用いて安定で且つ印字可能なペーストを製造することが可能であることが判明した。これらのペーストは、リン酸で酸化され、表面乾燥され、その後、熱圧縮された膜の上に直接印刷される。これは膜の強化を達成する。利点は、ＰＴＦＥがＰＢＩ粒子の間に導入されることである。熱圧縮後、強化層は均質な厚さで、平坦で且つ気密性である。
【００２８】
好ましい適用プロセスでは、上記のペースト、特にＰＢＩ、ＰＴＦＥ及びスルホン化テトラフルオロエチレン粉末で構成されたペーストは、ガスケットの形で、例えば、スクリーン印刷によってポリエーテルスルホン（ＰＥＳ）フィルムで構成されたキャリア基材に塗布される。ペーストは部分的に乾燥される。その後、リン酸で酸性化されたＰＢＩ膜は、これらの２つの被覆された基材（ガスケットフレームで互いに被覆する）の間で圧縮される。この結果、キャリアフィルムからＰＢＩ膜への積層転写がもたらされる。圧縮は有利には８０℃で且つ３０００Ｎ／ｃｍ２の圧力で１分間行われる。
【００２９】
その後、エッジ強化ＰＢＩ膜はガス拡散電極と一緒に接合されてＭＥＡを与える。これは電極が強化膜エッジと約１〜２ｍｍだけ重なるように行われる。これにより圧縮応力が電極の端で強化材上にあるという効果が達成される。
【００３０】
ポリマー電極膜の製造のために、本発明の目的に適したポリマーＰＭ及びＰＰは、それ自体公知である。全てのプロトン伝導性材料が好適である。酸を含む膜を使用することが好ましく、その際、酸はポリマーに共有結合されてよい。更に、好適な膜を形成するために平坦な材料を酸でドープしてよい。更に、ゲル、特にポリマーゲルを、膜として使用することも可能であり、その場合、本発明の目的のために、特に適したポリマー膜が例えば、ＤＥ１０２４６４６１号に記載されている。
【００３１】
これらの膜は、とりわけ、平坦な材料、例えば、ポリマーフィルムを、酸含有化合物を含む液体で、膨潤させることによって得られるか、又はポリマー及び酸含有化合物の混合物を調製し、次いで平坦な対象物を成形して膜を生成し、その後、固化して膜を形成することによって得られる。
【００３２】
この目的に適したポリマーとしては、ポリオレフィン、例えば、ポリ（クロロプレン）、ポリアセチレン、ポリフェニレン、ポリ（ｐ−キシリレン）、ポリアリールメチレン、ポリスチレン、ポリメチルスチレン、ポリビニルアルコール、ポリビニルアセタート、ポリビニルエーテル、ポリビニルアミン、ポリ（Ｎ−ビニルアセトアミド）、ポリビニルイミダゾール、ポリビニルカルバゾール、ポリビニルピロリドン、ポリビニルピリジン、ポリビニルクロリド、ポリビニリデンクロリド、ポリテトラフルオロエチレン（ＰＴＦＥ）、ポリヘキサフルオロプロピレン、ＰＴＦＥと、ヘキサフルオロプロピレンとのコポリマー、ペルフルオロプロピルビニルエーテルとのコポリマー、トリフルオロニトロソメタンとのコポリマー、カルバルコキシペルフルオロアルコキシビニルエーテルとのコポリマー、ポリクロロトリフルオロエチレン、ポリビニルフルオリド、ポリビニリデンフルオリド、ポリアクロレイン、ポリアクリルアミド、ポリアクリロニトリル、ポリシアノアクリレート、ポリメタクリルイミド、シクロオレフィン酸コポリマー、特にノルボルネンから形成されたコポリマー；
主鎖にＣ−Ｏ結合を有するポリマー、例えば、ポリアセタール、ポリオキシメチレン、ポリエーテル、ポリプロピレンオキシド、ポリエピクロロヒドリン、ポリテトラヒドロフラン、ポリフェニレンオキシド、ポリエーテルケトン、ポリエステル、特にポリヒドロキシ酢酸、ポリエチレンテレフタレート、ポリブチレンテレフタレート、ポリヒドロキシベンゾエート、ポリヒドロキシプロピオン酸、ポリピバロラクトン、ポリカプロラクトン、ポリマロン酸、ポリカーボネート；主鎖にＣ−Ｓ結合を有するポリマー、例えば、ポリスルフィドエーテル、ポリフェニレンスルフィド、ポリスルホン、ポリエーテルスルホン；
主鎖にＣ−Ｎ結合を有するポリマー、例えば、ポリイミン、ポリイソシアニド、ポリエーテルイミン、ポリエーテルイミド、ポリアニリン、ポリアラミド、ポリアミド、ポリヒドラジド、ポリウレタン、ポリイミド、ポリアゾール、ポリアゾールエーテルケトン、ポリアジン；
液晶ポリマー、特に熱可塑性樹脂、液晶ポリエステル、例えば、Ｖｅｃｔｒａ（商標）、及び
無機ポリマー、例えば、ポリシラン、ポリカルボシラン、ポリシロキサン、ポリケイ酸、ポリシリケート、シリコン、ポリホスファゼン及びポリチアジルが挙げられる。
【００３３】
ここでベーシックポリマーが好ましく、これはとりわけ酸を含むか又は酸でドープされた膜に当てはまる。この種の有用な塩基性高分子膜としては、プロトンが輸送され得るほぼ全ての公知の高分子膜が挙げられる。ここでは、例えば、いわゆるプロトンジャンプ機構（Grotthuss mechanism）によって、追加の水を用いずにプロトンを運べる酸が好ましい。
【００３４】
本発明の文脈において用いられる塩基性高分子とは、好ましくは窒素、酸素又は硫黄原子、好ましくは少なくとも１つの窒素原子を、繰り返し単位に有する塩基性高分子のことである。少なくとも１つのヘテロアリール基を含む塩基性高分子が更に好ましい。
【００３５】
好ましい実施態様において、塩基性高分子内の繰り返し単位は、少なくとも１つの窒素原子を有する芳香環を含む。芳香環は好ましくは１〜３個の窒素原子を有する５員環又は６員環であり、これは別の環、特に別の芳香環に縮合され得る。
【００３６】
本発明の特定の態様では、１つの繰り返し単位又は異なる繰り返し単位に少なくとも１つの窒素、酸素及び／又は硫黄原子を含む、高い熱安定性のポリマーが使用される。
【００３７】
本発明の文脈における高い熱安定性のポリマーとは、１２０℃よりも高い温度で、燃料電池内でポリマー電解質として長期間にわたって作用し得るものである。「長期間」とは、本発明の膜が、ＷＯ０１／１８８９４Ａ２号に記載された方法によって測定できる性能が、起動性能に対して５０％を超えて低下することなく、少なくとも８０℃、好ましくは少なくとも１２０℃、更に好ましくは少なくとも１６０℃で、少なくとも１００時間、好ましくは少なくとも５００時間にわたり作用し得ることを意味する。
【００３８】
本発明の文脈において、全ての前述のポリマーを個々に又は混合物（ブレンド）として使用することが可能である。ここでは特にポリアゾール及び／又はポリスルホンを含むブレンドが好ましい。好ましいブレンド成分は、独国特許出願ＤＥ１００５２２４２号及びＤＥ１０２４６４６１号に記載されるような、ポリエーテルスルホン、ポリエーテルケトン及びスルホン酸基で変性されたポリマーである。
【００３９】
更に、本発明の目的のために特に有用なポリマーブレンドが、好ましくは１：９９〜９９：１の質量比で、少なくとも１種の塩基性ポリマーと少なくとも１種の酸性ポリマーを含むもの（いわゆる酸−塩基ポリマーブレンド）であることも見出された。この文脈において特に適した酸性ポリマーは、スルホン酸基及び／又はホスホン酸基を有するポリマーを含む。本発明に応じて特に適した酸ベースのポリマーブレンドは、例えば、公報ＥＰ１０７３６９０Ａ１号に詳細に記載されている。
【００４０】
特に好ましい塩基性ポリマーの基は、ポリアゾールの基である。ポリアゾールをベースとした塩基性ポリマーは、以下の一般式（Ｉ）及び／又は（ＩＩ）及び／又は（ＩＩＩ）及び／又は（ＩＶ）及び／又は（Ｖ）及び／又は（ＶＩ）及び／又は（ＶＩＩ）及び／又は（ＶＩＩＩ）及び／又は（ＩＸ）及び／又は（Ｘ）及び／又は（ＸＩ）及び／又は（ＸＩＩ）及び／又は（ＸＩＩＩ）及び／又は（ＸＩＶ）及び／又は（ＸＶ）及び／又は（ＸＶＩ）及び／又は（ＸＶＩＩ）及び／又は（ＸＶＩＩＩ）及び／又は（ＸＩＸ）及び／又は（ＸＸ）及び／又は（ＸＸＩ）及び／又は（ＸＸＩＩ）
【化１】
2013521628.tif 000003
【化２】
2013521628.tif 000004
【化３】
2013521628.tif 000005
（式中、
Ａｒは同じ又は異なり且つそれぞれ単環式又は多環式であってよい四価の芳香族基又は芳香族複素環基であり、
Ａｒ１は同じ又は異なり且つそれぞれ単環式又は多環式であってよい二価の芳香族基又は芳香族複素環基であり、
Ａｒ２は同じ又は異なり且つそれぞれ単環式又は多環式であってよい二価又は三価の芳香族基又は芳香族複素環基であり、
Ａｒ３は同じ又は異なり且つそれぞれ単環式又は多環式であってよい三価の芳香族基又は芳香族複素環基であり、
Ａｒ４は同じ又は異なり且つそれぞれ単環式又は多環式であってよい三価の芳香族基又は芳香族複素環基であり、
Ａｒ５は同じ又は異なり且つそれぞれ単環式又は多環式であってよい四価の芳香族基又は芳香族複素環基であり、
Ａｒ６は同じ又は異なり且つそれぞれ単環式又は多環式であってよい二価の芳香族基又は芳香族複素環基であり、
Ａｒ７は同じ又は異なり且つそれぞれ単環式又は多環式であってよい二価の芳香族基又は芳香族複素環基であり、
Ａｒ８は同じ又は異なり且つそれぞれ単環式又は多環式であってよい三価の芳香族基又は芳香族複素環基であり、
Ａｒ９は同じ又は異なり且つそれぞれ単環式又は多環式であってよい二価又は三価又は四価の芳香族基又は芳香族複素環基であり、
Ａｒ１０は同じ又は異なり且つそれぞれ単環式又は多環式であってよい二価又は三価の芳香族基又は芳香族複素環基であり、
Ａｒ１１は同じ又は異なり且つそれぞれ単環式又は多環式であってよい二価の芳香族基又は芳香族複素環基であり、
Ｘは同じ又は異なり且つ酸素、硫黄、又は水素原子を有するアミノ基、炭素数１〜２０の基、好ましくは分枝鎖状又は非分枝鎖状のアルキル基又はアルコキシ基、又は更なるラジカルとしてアリール基であり、
Ｒは同じ又は異なり且つ水素、アルキル基又は芳香族基であり、且つ式（ＸＸ）中のアルキル基又は芳香族基であるが、但し、式（ＸＸ）中のＲは水素ではないことを条件とし、そしてｎ、ｍはそれぞれ１０以上、好ましくは１００以上の整数である）
の繰り返しアゾール単位を含む。
【００４１】
好ましい芳香族基又は芳香族複素環基は、ベンゼン、ナフタレン、ビフェニル、ジフェニルエーテル、ジフェニルメタン、ジフェニルジメチルメタン、ビスフェノン、ジフェニルスルホン、キノリン、ピリジン、ビピリジン、ピリダジン、ピリミジン、ピラジン、ベンゾオキサジントリアジン、テトラジン、ピロール、ピラゾール、アントラセン、ベンゾピロール、ベンゾトリアゾール、ベンゾオキサチアジアゾール、ベンゾオキサジアゾール、ベンゾピリジン、ベンゾピラジン、ベンゾピラジジン、ベンゾピリミジン、ベンゾピラジン、ベンゾトリアジン、インドリジン、キノリジン、ピリドピリジン、イミダゾピリミジン、ピラジノピリミジン、カルバゾール、アシリジン、フェナジン、ベンゾキノリン、フェノキサジン、フェノチアジン、アクリジジン、ベンゾプテリジン、フェナントロリン及びフェナントレンから誘導され、これらは任意に置換されてもよい。
【００４２】
Ａｒ１、Ａｒ４、Ａｒ６、Ａｒ７、Ａｒ８、Ａｒ９、Ａｒ１０、Ａｒ１１の置換パターンが望ましい時；フェニレンの場合、例えば、Ａｒ１、Ａｒ４、Ａｒ６、Ａｒ７、Ａｒ８、Ａｒ９、Ａｒ１０、Ａｒ１１はオルト、メタ及びパラフェニレンであってよい。特に好ましい基はベンゼン及びビフェニレンから誘導され、これは任意に置換されてもよい。
【００４３】
好ましいアルキル基は、炭素数１〜４の短鎖アルキル基、例えば、メチル、エチル、ｎ−又はｉ−プロピル及びｔ−ブチル基である。
【００４４】
好ましい芳香族基はフェニル又はナフチル基である。アルキル基及び芳香族基は置換されてよい。
【００４５】
好ましい置換基はハロゲン原子、例えば、フッ素、アミノ基、ヒドロキシ基又は短鎖アルキル基、例えば、メチル又はエチル基である。
【００４６】
Ｘラジカルが１つの繰り返し単位内で同じである式（Ｉ）の繰り返し単位を有するポリアゾールが好ましい。
【００４７】
ポリアゾールは原則的に、例えば、Ｘラジカルが異なる別の繰り返し単位を有してもよい。しかしながら、好ましくは１つの繰り返し単位内に全く同一のＸラジカルを有する。
【００４８】
更に好ましいポリアゾールポリマーは、ポリイミダゾール、ポリベンゾチアゾール、ポリベンゾオキサゾール、ポリオキサジアゾール、ポリキノキサリン、ポリチアジアゾール、ポリ(ピリジン)、ポリ(ピリミジン)、ポリ(テトラアザピレン)及びポリベンゾオキサジンである。
【００４９】
本発明の更なる実施態様では、繰り返しアゾール単位を含むポリマーは、互いに異なる式（Ｉ）〜（ＸＸＩＩ）の少なくとも２つの単位を含むコポリマー又はブレンドである。ポリマーはブロックコポリマー（ジブロック、トリブロック）、ランダムコポリマー、周期コポリマー及び／又は交互ポリマーの形であってよい。
【００５０】
本発明の特に好ましい実施態様では、繰り返しアゾール単位を含むポリマーは、式（Ｉ）及び／又は（ＩＩ）の単位のみを含むポリアゾールである。
【００５１】
ポリマー内の繰り返しアゾール単位の数は、好ましくは１０以上の整数である。特に好ましいポリマーは少なくとも１００個の繰り返しアゾール単位を含む。
【００５２】
本発明の文脈において、繰り返しベンゾイミダゾール単位を含むポリマーが好ましい。繰り返しベンゾイミダゾール単位を含む高度に適したポリマーの幾つかの例は以下の式：
【化４】
2013521628.tif 000006
【化５】
2013521628.tif 000007
【化６】
2013521628.tif 000008
（式中、ｎ及びｍはそれぞれ１０以上の整数、好ましくは１００以上の整数である）
によって表される。
【００５３】
使用されるポリアゾール、特にポリベンゾイミダゾールは、高分子量の場合に注目される。固有粘度として測定した時、これは少なくとも０．２ｄｌ／ｇ、好ましくは０．８〜１０ｄｌ／ｇ、特に１〜１０ｄｌ／ｇである。
【００５４】
好ましいポリベンゾイミダゾールはＣｅｌａｚｏｌｅ（登録商標）の商品名で市販されている。
【００５５】
好ましいポリマーとしては、ポリスルホン、特に主鎖に芳香族基及び／又は芳香族複素環基を有するポリスルホンが更に挙げられる。本発明の特定の態様では、好ましいポリスルホン及びポリエーテルスルホンは、ＩＳＯ１１３３によって測定して、４０ｃｍ３／１０分以下、特に３０ｃｍ３／１０分以下、更に好ましくは２０ｃｍ３／１０分以下の溶融容積速度ＭＶＲ３００／２１．６を有する。ここでは１８０℃〜２３０℃のビカー軟化温度ＶＳＴ／Ａ／５０を有するポリスルホンが好ましい。本発明の別の好ましい実施態様では、ポリスルホンの数平均分子量は３００００ｇ／モルよりも高い。
【００５６】
ポリスルホンをベースとしたポリマーとしては、特に、一般式Ａ、Ｂ、Ｃ、Ｄ、Ｅ、Ｆ及び／又はＧ：
【化７】
2013521628.tif 000009
（式中、Ｒラジカルは同じ又は異なり且つそれぞれ独立して芳香族基又は芳香族複素環基であり、その際、これらのラジカルは上で詳細に明確にされている）
に対応するスルホン基を結合させる繰り返し単位を有するポリマーが挙げられる。これらのポリマーとしては特に１，２−フェニレン、１，３−フェニレン、１，４−フェニレン、４，４’−ビフェニル、ピリジン、キノリン、ナフタレン、フェナントレンが挙げられる。
【００５７】
本発明の文脈において好ましいポリスルホンとしては、ホモポリマー及びコポリマー、例えば、ランダムコポリマーが挙げられる。特に好ましいポリスルホンは、式Ｈ〜Ｎ：
【化８】
2013521628.tif 000010
の繰り返し単位を含む。
【００５８】
上記のポリスルホンは、以下の商品名で商業的に入手できる：
（登録商標）Ｖｉｃｔｒｅｘ  ２００  Ｐ、（登録商標）Ｖｉｃｔｒｅｘ  ７２０  Ｐ、（登録商標）Ｕｌｔｒａｓｏｎ  Ｅ、（登録商標）Ｕｌｔｒａｓｏｎ  Ｓ、（登録商標）Ｍｉｎｄｅｌ、（登録商標）Ｒａｄｅｌ  Ａ、（登録商標）Ｒａｄｅｌ  Ｒ、（登録商標）Ｖｉｃｔｒｅｘ  ＨＴＡ、（登録商標）Ａｓｔｒｅｌ及び（登録商標）Ｕｄｅｌ。
【００５９】
更に、ポリエーテルケトン、ポリエーテルケトンケトン、ポリエーテルエーテルケトン、ポリエーテルエーテルケトンケトン及びポリアリールケトンが特に好ましい。これらの高性能のポリマーはそれ自体公知であり且つ以下の商品名で商業的に入手可能である：Ｖｉｃｔｒｅｘ（登録商標）ＰＥＥＫ（商標）、（登録商標）Ｈｏｓｔａｔｅｃ、（登録商標）Ｋａｄｅｌ。
【００６０】
ポリマーフィルムを製造するために、ポリマー、好ましくはポリアゾールを、更なる工程で極性の非プロトン性溶媒、例えば、ジメチルアセトアミド（ＤＭＡｃ）に溶解し、フィルムは従来のプロセスによって得られる。溶媒残留物を除去するために、こうして得られたフィルムは、独国特許出願ＤＥ１０１０９８２９号の通りに洗浄液で処理することができる。該独国特許出願に記載された、ポリアゾールフィルムからの溶媒残留物の洗浄は、驚くことにフィルムの機械的特性を改善する。これらの特性は、特にフィルムの弾性率、破断点伸び及び破壊靱性を含む。
【００６１】
更に、ポリマーフィルムは、独国特許出願ＤＥ１０１１０７５２号又はＷＯ００／４４８１６号に記載された通り、例えば、架橋によって更に改変されてよい。好ましい実施態様では、使用されるポリマーフィルムは、独国特許出願ＤＥ１０１４０１４７号に記載される通り、塩基性ポリマーと少なくとも１つのブレンド成分からなり、追加的に架橋剤を含む。
【００６２】
ポリアゾールフィルムの厚さは広範囲であってよい。酸でドープする前のポリアゾールフィルムの厚さは、制限を課すことを意図せずに、好ましくは５μｍ〜２０００μｍの範囲、更に好ましくは１０μｍ〜１０００μｍの範囲、特に好ましくは２０μｍ〜１０００μｍの範囲である。
【００６３】
プロトン伝導性を達成するために、これらのフィルムを酸でドープする。この文脈における酸は、全ての公知のルイス酸及びブレンステッド酸、好ましくは無機のルイス酸及びブレンステッド酸を含む。
【００６４】
更に、多価酸、特にイソポリ酸及びヘテロポリ酸、さらには異なる酸の混合物の使用も可能である。本発明の文脈において、ヘテロポリ酸とは、少なくとも２つの異なる中心原子を有する無機ポリ酸を意味し、これは多塩基酸素酸由来の部分混合無水物として、それぞれ金属（好ましくはＣｒ、Ｍｏ、Ｖ、Ｍ）の、及び非金属（好ましくはＡｓ、Ｉ、Ｐ、Ｓｅ、Ｓｉ、Ｔｅ）の弱酸を形成する。これらの酸として、１２−モリブデンリン酸及び１２−タングステンリン酸が挙げられる。
【００６５】
ある程度のドーピングを用いてポリアゾールフィルムの伝導性に影響を与えることができる。伝導性は、ドーパントの濃度が最大値に達するまで上昇するにつれて向上する。
【００６６】
本発明によれば、ドーピングの程度は、ポリマーの繰り返し単位のモル当りの酸のモル数として報告されている。本発明の文脈において、好ましい程度のドーピングは、３〜８０の間、適切には５〜６０の間、特に１２〜６０の間である。
【００６７】
特に好ましいドーパントは、硫酸及びリン酸、又は例えば、加水分解でこれらの酸を放出する化合物である。極めて特に好ましいドーパントはリン酸（Ｈ３ＰＯ４）である。この文脈では、一般に高濃度の酸が使用される。本発明の特定の態様では、リン酸の濃度はドーパントの質量を基準として、少なくとも５０質量％、特に少なくとも８０質量％である。
【００６８】
好ましい実施態様では、本発明の膜は、ＷＯ２００８／０１４９６４Ａ２号、第１７頁、第３９行〜第２１頁、第３３行に記載される通り、繊維強化されている。
【００６９】
本発明の膜はＷＯ２００８／０１４９６４Ａ２号の第２１頁以降に記載される通り、それ自体公知の方法で製造できる。
【００７０】
本発明の膜電極接合体は、本発明のガスケットエッジＳを有する少なくとも１つの本発明の膜、及び膜によって隔てられている少なくとも２つの電気化学的に活性な電極（アノード及びカソード）を含む。電極は、それ自体公知であり、且つ水素及び／又は少なくとも１種のリフォーメートの酸化及び酸素の還元を触媒することができる。この特性は、電極を白金又は白金合金で被覆することによって得られる。用語「電極」とは、材料が導電性であることを意味する。かかる電極は公知であり且つ、例えば、米国特許第４，１９１，６１８号、米国特許第４，２１２，７１４号及び米国特許第４，３３３，８０５号に記載されている。
【００７１】
触媒層は一般に自己担持であるが、通常、ガス拡散層及び／又は膜に適用される。この場合、触媒層の一部が、例えば、遷移層を形成する、ガス拡散層及び／又は膜に浸透し得る。この結果は、触媒層がガス拡散層の一部として解釈され得ることであってもよい。
【００７２】
本発明によれば、ポリマー電極膜の表面は、第１の電極がポリマー電極膜の前面を被覆し且つ第２の電極がポリマー電極膜の背面を、それぞれの場合に部分的に又は完全に、好ましくは部分的のみ被覆するように電極に接触している。この文脈では、ポリマー電極膜の前面及び背面は、それぞれ観察者の方に向いた及び観察者の方から外側に向いたポリマー電極膜の側面を指し、その際、観察は、第１の電極（前面）、好ましくはカソードから、第２の電極（背面）、好ましくはアノードの方向に進む。
【００７３】
本発明の膜電極接合体を製造するために、異なる構成要素の膜電極接合体は、別の上面に配置されたものであり且つ圧力及び温度によって互いに結合され、その際、積層は、通常、１０℃〜３００℃、特に２０℃〜２００℃の範囲の温度で、１〜１０００バール、特に３〜３００バールの範囲の圧力である。
【００７４】
単一の燃料電池の性能は、多くの用途にとって低すぎることが多いので、本発明の文脈では、燃料電池（燃料電池スタック）を形成するために単一の燃料電池をセパレータ板によって複数組み合わせることが好ましい。この場合、任意に更なるガスケット材料と相互作用するセパレータ板は、カソードの及びアノードのガススペースを外側から、及びカソードの及びアノードのガススペースの間を封止しなければならない。このため、セパレータ板は、好ましくは膜電極接合体上にシーリングしながら配置される。シーリングの作用は、セパレータ板と膜電極接合体からなる複合材を圧縮することによって更に強化され得る。
【００７５】
セパレータ板は好ましくはそれぞれ反応ガスのために少なくとも１つのガスチャンネルを有し、これは好ましくは電極に向かう側に配置されている。ガスチャンネルは反応物の液体の分布を可能にする。
【００７６】
特に驚くことに、本発明の膜電極接合体は、機械的安定性及び強度の顕著な改善に関して注目されるべきであり、従って、特定の安定な性能を有する燃料電池スタックの製造のために使用できることが見出された。同時に、得られた燃料電池スタックでは、もはや現時点で通例の性能のバリエーションは見られず、現時点で知られていない品質、信頼性及び再現性が達成される。
【００７７】
以下のことが示された：
−  電気化学的性能は、エッジ強化による影響を受けない、
−  強化エッジは、促進された実験施設内の貯蔵試験において未強化膜よりも安定である、
−  強化膜はガスケット圧縮の条件下で流動しない、
−  電池は（技術的な目的のために）気密である。
【図面の簡単な説明】
【００７８】
【図１】図１は１６０℃で水素、空気が供給される条件下での電流／電圧特性を示す。
【００７９】
実施例
本発明のエッジ強化ＭＥＡは以下のように製造された：
実施例
１．印刷ペーストの製造
最初に１０ｇのスルホン化テトラフルオロエチレンポリマー（Ｎａｆｉｏｎ（登録商標））の１０％水溶液を、ビーカーに装入する。室温で、２ｇのｎ−プロパノールを磁気撹拌機で撹拌しながら添加し、この混合物を更に５分間撹拌した。５ｇの篩い分けされたＰＢＩ粉末（２５０メッシュ）を量り入れて、混合物を更に５分間撹拌した。この後、５ｇのテフロン粉末（平均粒径１μｍ）を添加した。混合物を室温で更に３０分間撹拌した。その後、ペーストは約１０００ｍＰａｓの粘度を有していた。
【００８０】
２．ペーストのキャリアフィルム上へのスクリーン印刷
その後、ペーストをガスケットエッジの形でＵｌｔｒａｓｏｎＳ（登録商標）（ＢＡＳＦ）フィルム上に印刷した。使用されるスクリーンサイズは３２×１２０ＷＰＷであった。このペーストを室温で空気の下で乾燥させた。乾燥した印刷層の高さは約６５μｍであった。
【００８１】
３．エッジ強化膜を製造するための積層転写
印刷ペーストで被覆された２つのフィルムを、ＣｅｌｔｅｃＰ膜の上面及び下面を覆うように工具を用いて配置した。ホットプレスを用いて、膜への積層転写を８０℃及び３０００Ｎ／ｃｍ２で１分間かけて行った。印刷ペーストは部分的に膜に浸透し、ＰＢＩ粉末は酸を吸収し、そして膜のエッジ領域はこうして強化された。積層転写は、工具で圧力を加えた時のみ行った。従って、事実上の強化領域を工具の形状によって固定することが可能であった。こうして製造された膜は、強化されたガスケット領域において１５０μｍの厚さを有していた。未強化の活性領域は４００μｍの厚さを有していた。
【００８２】
４．エッジ強化膜からのＭＥＡの製造
２つのガス拡散電極（アノード及びカソード）を、位置合わせ及び加圧の工具を用いて膜を覆うように配置した。ガス拡散電極は、強化エッジと約１〜２ｍｍ重なった。強化膜エッジの外部領域は覆われないままであった。圧縮されていない状態のＭＥＡ厚さは１１００μｍであった。圧縮は、スペーサ（シム）によって規定された規定の厚さまで１４０℃で３０秒間行った。この圧力は、ＭＥＡがシムの高さ（５００μｍ）まで完全に圧縮されるように選択された。これは柔軟に且つ弾力的にＭＥＡを変形させた。この弾性要素は、圧力が除かれた後に再びＭＥＡに厚さを獲得させた。この厚さは約９００μｍであった。強化膜エッジの厚さは１２５μｍであった。
【００８３】
５．燃料電池試験
こうして製造されたＭＥＡをオーブン内にて１６０℃で１時間半焼成し、次いで燃料電池内に組み込んだ。電流／電圧特性は、標準ＭＥＡと比較して性能において全く相違がなかった。図１は対応する特性を示し、これは次の条件の下で記録した：
Ｔ：１６０℃
供給されたガス：水素、空気
【００８４】
指定の特性１）は標準のＭＥＡで記録され、指定の特性２）は本発明のＭＥＡで記録された。
【００８５】
本発明の膜は、連続製造プロセスでさえも高い安定性及び良好なガスケット特性を有することが判明した。
【図１】
2013521628.tif 000011
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
層Ｓを有するポリマーＰＭをベースとしたイオン伝導膜であって、前記層ＳはポリマーＰＰの粉末をベースとし且つ像様に該膜に適用されてその上に付着し、本質的に、
ａ）ポリマーＰＰ、特にポリベンゾイミダゾール、特に粉末を基準として３０〜５０質量部の程度までのポリベンゾイミダゾール、
ｂ）可撓性成分、特にポリテトラフルオロエチレン粉末、及び
ｃ）分散剤、特にスルホン化ポリテトラフルオロエチレン
を含む、イオン伝導膜。
【請求項２】
前記層Ｓが膜と併せてガスケットエッジとして適しており且つ機械的な補強をもたらす、請求項１に記載の膜。
【請求項３】
膜及び層Ｓから構成されたガスケットエッジ内のポリマー含有率がガスケットエッジの外部よりも高い、請求項２に記載のイオン伝導膜。
【請求項４】
膜のベースとして使用されるポリマーＰＭが粉末のポリマーＰＰと同一である、請求項１から３までのいずれか１項に記載の膜。
【請求項５】
粉末が少なくとも部分的に膜表面に存在するだけではなく膜自体にも存在する、請求項１から４までのいずれか１項に記載の膜。
【請求項６】
ポリマーＰＰ及び／又はＰＭがポリベンゾイミダゾール（ＰＢＩ）をベースとする、請求項１から５までのいずれか１項に記載の膜。
【請求項７】
ポリマーＰＰの粉末を膜フィルムに適用し且つこれを圧縮することを含む、請求項１から６までのいずれか１項に記載の膜の製造方法。
【請求項８】
膜フィルムを酸ドープした、請求項７に記載の方法。
【請求項９】
粉末を分散液又はペーストの形で適用する、請求項７に記載の方法。
【請求項１０】
粉末のペースト又は分散液が１〜１０００ｍＰａｓの粘度を有する、請求項９に記載の方法。
【請求項１１】
少なくとも、
Ｉ．請求項１から６までのいずれか１項に記載のポリマー膜、
ＩＩ．ガスケット本体
を含み、その際、
ＩＩＩ．膜が層Ｓの周囲でガスケット本体に埋込まれ且つ圧縮された、
燃料電池用の膜電極接合体（ＭＥＡ）。
【請求項１２】
請求項１１に記載の少なくとも１つの膜電極接合体を含む電気化学反応器。
【国際調査報告】
2013521628.tif 000012
2013521628.tif 000013
2013521628.tif 000014